(57)【特許請求の範囲】
【請求項１】
（Ａ）顔料、（Ｂ）結着樹脂および（Ｃ）溶剤を含有する着色組成物において、（Ａ）顔料がＣ．Ｉ．Ｐｉｇｍｅｎｔ  Ｒｅｄ  ２４２と一つ以上の赤色顔料または／および黄色顔料とを混合して同時にソルトミリングを行い、同時に湿式分散したものであり、顔料の平均粒子径が０．０２〜０．１４μｍであることを特徴とする着色組成物。
【請求項２】
（Ａ）顔料、（Ｂ）結着樹脂、（Ｃ）溶剤および（Ｄ）感放射線性組成物を含有する感光性着色組成物において、（Ａ）顔料がＣ．Ｉ．Ｐｉｇｍｅｎｔ  Ｒｅｄ  ２４２と一つ以上の赤色顔料または／および黄色顔料とを混合して同時にソルトミリングを行い、同時に湿式分散したものであり、顔料の平均粒子径が０．０２〜０．１４μｍであることを特徴とする感光性着色組成物。
【発明の詳細な説明】
【０００１】
【発明の属する技術分野】
本発明はインクジェット用インキ等の着色組成物並びに印刷版および液晶表示素子や固体撮像素子等に用いられるカラーフィルターを作製するのに好適な感光性着色組成物に関するものである。
【０００２】
【従来の技術】
液晶表示素子や固体撮像素子に用いられるカラーフィルターを作製する方法としては、染色法、印刷法、電着法および顔料分散法が知られている。染色法は、ゼラチン、グリュー、カゼイン等の天然樹脂あるいはアミン変性ポリビニルアルコール等の合成樹脂からなる染着基材を酸性染料等の染料で染色してカラーフィルターを作製する方法である。
【０００３】
染色法に於いては、染料を用いるため耐光性や耐熱性および耐湿性等に問題がある他、大画面では染色および固着特性を均一にコントロールする事が難しく色ムラが発生し易く、また染色に際しては防染層を必要とし工程が煩雑である等の問題点を有する。電着法は、予め透明電極を所定のパターンで形成しておき、溶媒中に溶解または分散した顔料を含む樹脂をイオン化させ電圧を印加して着色画像をパターン状に形成することによってカラーフィルターを作製する方法である。
【０００４】
電着法では、表示用の透明電極以外にカラーフィルター形成用の透明電極の製膜とエッチング工程を含むフォトリソ工程が必要である。その際ショートがあると線欠陥になり歩留まりの低下をきたす。また原理上ストライブ配列以外、例えばモザイク配列には適用が困難であり、さらには透明電極の管理が難しい等の問題点がある。
【０００５】
印刷法は、熱硬化樹脂または紫外線硬化樹脂に顔料を分散したインクを用いてオフセット印刷等の印刷によってカラーフィルターを作製する簡便な方法であるが、使用出来るインキが高粘度であるためフィルタリングが難しく、ゴミ、異物およびインキバインダーのゲル化した部分による欠陥が発生し易いことや、印刷精度に伴う位置精度や線幅精度および平面平滑性に問題がある。
【０００６】
顔料分散法は、顔料を種々の感光性組成物に分散させた着色感放射線性組成物を用いてフォトリソ法によってカラーフィルターを作製する方法である。この方法は、顔料を使用しているために光や熱などに安定であると共にフォトリソ法によってパターニングするため、位置精度も十分で大画面、高精細カラーディスプレイ用カラーフィルターの作製に好適な方法である。
【０００７】
顔料分散法によりカラーフィルターを作製するには、ガラス基板上に感放射線性組成物をスピンコーターやロールコーター等により塗布し乾燥させ塗膜を形成し、該塗膜をパターン露光し、現像することにより着色した画素を得、この操作を各色毎に行いカラーフィルターを得ている。
顔料分散法としては、特開平１−１０２４６９号、特開平１−１５２４９９号、特開平２−１８１７０４号、特開平２−１９９４０３号、特開平４−７６０６２号、特開平５−７３４１１号、特開平６−１８４４８２号、特開平７−１４０６５４号の各公報に記載され、アルカリ可溶性樹脂に光重合性モノマーと光重合開始剤を用いるネガ型感光性組成物が開示されている。
【０００８】
しかしながら、近年、液晶表示素子においては更なる高精細化、バックライトの省電力化、高輝度化が要求されておりカラーフィルターの更なる高透過率化及び高コントラスト化が望まれている。
【０００９】
特開平８−６２４２号公報には、顔料分散が不要な新しい方法として、分子分散した顔料前駆体を画像形成したのち、化学的方法、熱的方法、光分解的方法などによって顔料前駆体を顔料化する方法が開示されている（ラテントピグメント）。この方法だと、化学的方法、熱的方法、光分解的方法などで行われる顔料化が十分でないため満足できる結果は得られていない。特に、温度によって顔料化の程度が異なるため、加熱温度によって異なる色調に発色してしまう。従って、耐熱性も十分でなく、実用できる段階になってない。
【００１０】
従来、赤色顔料としては、特開平１−２５４９１８号、特開平２−１５３３５３号の各公報等に記載されているように、主にジアンスラキノン系の顔料（ＰＲ−１７７等）が用いられてきた。しかしながら、この顔料でも上記のような近年における要望に対しては対応できず、微細分散化しても透過率は大きくならなかった。
ＰＲ−１７７に代る新しい赤色顔料として、特開平１０−２２７９１１号、特開平１１−２１７５１４号、特開平１１−２３１５１６号に記載されているＰＲ−２５４が提案されている。ＰＲ−２５４の場合はある程度の透過率アップに効果があるものの十分ではなかった。
【００１１】
特開平１１−１４８２４号では、Ｃ.Ｉ.ピグメントレッド１７７より黄味で、透過スペクトルの立ち上がり波長が５３０〜５６０nmの範囲にある赤色の主顔料としてＰＲ−２４２を含有するカラーフィルター用赤色組成物が提案されている。この場合、透過率アップに効果はあるものの、ＰＲ−２４２の分散が困難で、カラーフィルター用の着色組成物として実用に耐えないのが実情である。
【００１２】
即ち、ＰＲ−２４２は、着色組成物を得るための分散が非常に難しく、得られた分散物は、分散後一時的に流動性を示すが、直ぐに凝集し粘度が増大し流動性が低下する。この分散物は、時間をおくと固まってしまい元の流動性を示さず、粒子サイズも著しく増大する。また、完全に固まるまでに至らないものでもセットした状態になり力を加えると流動する所謂チキソトロピー性が非常に大きいものである。種々の分散剤の添加や分散法の工夫にも関わらず満足できる分散物は得られていない。
【００１３】
従って、この分散物を用いた着色組成物や感光性着色組成物を回転式塗布機（スピナー）を用いて塗布した場合には塗布膜厚の均一性が悪い。また、着色組成物や感光性着色組成物は経時によって粘度が変化したり、チキソトロピー性が変化し同じ条件で塗布しても同じ膜厚のものができない。特にカラーフィルター用とした場合には色度の同一基板での均一性が悪い（面内バラツキが大きい）ほか基板ごとの色度の変化が大きく問題は甚大であり実用には供さない。
【００１４】
【発明が解決しようする課題】
本発明者は、ＰＲ−２４２の安定分散を種々試みた結果、ＰＲ−２４２と他の顔料を同時に分散させることで分散性を改良し得ることを見出し、本発明を完成させるに至った。
即ち、本発明は、ＰＲ−２４２を赤色顔料として用い、ＰＲ−２４２と他の顔料を同時に分散させることによってＰＲ−２４２を微細に、且つ安定に分散させ、粘度変化が少なく、明度の高い着色組成物および感光性着色組成物を提供することにある。
【００１５】
【課題を解決するための手段】
本発明は、上記課題を解決するものであり、以下の構成を有する。
（１）（Ａ）顔料、（Ｂ）結着樹脂および（Ｃ）溶剤を含有する着色組成物において、（Ａ）顔料がＣ．Ｉ．Ｐｉｇｍｅｎｔ  Ｒｅｄ  ２４２と一つ以上の赤色顔料または／および黄色顔料とを混合して同時にソルトミリングを行い、同時に湿式分散したものであり、顔料の平均粒子径が０．０２〜０．１４μｍであることを特徴とする着色組成物。
（２）（Ａ）顔料、（Ｂ）結着樹脂、（Ｃ）溶剤および（Ｄ）感放射線性組成物を含有する感光性着色組成物において、（Ａ）顔料がＣ．Ｉ．Ｐｉｇｍｅｎｔ  Ｒｅｄ  ２４２と一つ以上の赤色顔料または／および黄色顔料とを混合して同時にソルトミリングを行い、同時に湿式分散したものであり、顔料の平均粒子径が０．０２〜０．１４μｍであることを特徴とする感光性着色組成物。
【００１６】
【発明の実施の形態】
以下、本発明について詳細に説明する。
（Ａ）顔料
本発明において使用される顔料は、Ｃ．Ｉ．Ｐｉｇｍｅｎｔ  Ｒｅｄ  ２４２（カラーインデックスで特定されている顔料であり、以下ＰＲ−２４２ともいう）と一つ以上の赤色顔料または／および黄色顔料とを同時に分散したものであり、平均粒子径が０．０１〜０．３μｍのものである。
【００１７】
本発明においてＣ．Ｉ．Ｐｉｇｍｅｎｔ  Ｒｅｄ  ２４２と併用される赤色顔料としては、例えば、Ｃ．Ｉ．Ｐｉｇｍｅｎｔ  Ｒｅｄ  １〜１８、２１〜２３、３１、３２、３７、３８、４１、４８：１〜４８：５、４９、４９：１〜４９：３、５０：１、５１：１、５２：１、５２：２、５３、５３：１、５３：−、５７：１、５８：２、５８：４、６０：１、６３：１、６３：２、６４、６４：１、６６〜６８、８１：１、８１：３、８３：１、８８〜９０、９５、１１１、１１２、１１４、１１７、１１９、１２２、１２３、１３６、１４４、１４６〜１５１、１６４、１６６、１６８〜１７２、１７５〜１７９、１８１、１８４、１８５、１８７、１８８、１９０、１９２、１９４、２００、２０２、２０４、２０６〜２１４、２１６、２２０〜２２４、２２６、２３７〜２４０、２４２、２４３、２４５、２４７、２４７：１、２４８、２５１〜２５８、２６０〜２６２、２６４等が挙げられる。
これらの内で、Ｃ．Ｉ．Ｐｉｇｍｅｎｔ  Ｒｅｄ  ２４２と併用される好ましい赤色顔料としては、Ｃ．Ｉ．Ｐｉｇｍｅｎｔ  Ｒｅｄ  ５、９、１０、１７、２１、２２、４８：１、４８：２、４８：３、４８：４、５２：２、８９、１１７、１１９、１６６、１７７、１８８、１９０、２０８、２０９、２１６、２２４、２２６、２５４、２６４等が挙げられる。
【００１８】
本発明においてＣ．Ｉ．Ｐｉｇｍｅｎｔ  Ｒｅｄ  ２４２と併用される黄色顔料としては、例えば、Ｃ．Ｉ．Ｐｉｇｍｅｎｔ  Ｙｅｌｌｏｗ  １、２、３、５、６、１０、１２、１３、１４、１６、１７、２４、４９、５５、６０、６１、６２：１、６３、６５、７３、７４、７５、８１、８３、８７、９０、９３、９４、９５、９７、９８、９９、１００、１０１、１０４、１０６、１０８〜１１１、１１３、１１４、１１６、１１７、１２０、１２１、１２３、１２４、１２６〜１３０、１３３、１３６、１３８、１３９、１４７、１４８、１５０〜１５５、１６５〜１７７、１７９〜１８３、１８５、１８７、１８８、１９０〜１９４等が挙げられ、これらの内で４７０ｎｍにおける光透過率が１０％以下で５３５ｎｍにおける光透過率が８０％以上である黄色顔料が好ましく、好ましい黄色顔料としては、Ｃ．Ｉ．Ｐｉｇｍｅｎｔ  Ｙｅｌｌｏｗ  ９３、１１０、１２９、１３８、１５０、１８５等を挙げることができる。
【００１９】
顔料の組み合わせとしては、ＰＲ−２４２と赤色顔料との組合せ、ＰＲ−２４２と黄色顔料との組合せおよびＰＲ−２４２と赤色顔料と黄色顔料との組合せが挙げられる。
【００２０】
ＰＲ−２４２と他の顔料との割合（重量比）は、１：９〜９：１とすればよく、好ましくは３：７〜７：３とすればよい。
【００２１】
ＰＲ−２４２と他の顔料とを同時に分散させる方法としては、湿式分散時に同時に分散させる方法を挙げることができる。
＜湿式分散＞
本発明において湿式分散とは、通常、上述の少なくとも２種の顔料を、溶剤、本発明の組成物が含有すべき結着樹脂、その他の添加剤とともに混合し、溶剤中に顔料を分散させることであるが、顔料を少なくとも溶剤と混合し、溶剤中に顔料を分散させる場合も含む。この場合、他の成分については、その湿式分散後、添加し混合する。しかしながら、顔料を少なくとも溶剤及び結着樹脂と混合し分散を行うことが好ましい。
【００２２】
本発明においては、湿式分散の際に、ＰＲ−２４２と一つ以上の赤色顔料または／および黄色顔料を同時に分散させることにより、ＰＲ−２４２を微細に、且つ安定に分散させることができる。
【００２３】
湿式分散のためには、従来公知の混練機、混合機、分散機等を使用することができる。例えば、ホモジナイザー、ニーダー、ボールミル、２本又は３本ロールミル、ペイントシェーカー、サンドグラインダー、ダイノミル等のサンドミルを挙げることができる。
【００２４】
好ましい調製法としては、まず顔料と結着樹脂に溶剤を加え均一に混合した後、２本又は３本ロールを用い必要によっては加熱しながら混練し、顔料と結着樹脂を十分になじませ、均一の着色体を得る方法がある。
混練時間は、通常数分間〜数時間とすればよい。
次に得られた着色体に溶媒を加え、必要に応じて分散剤や各種の添加剤を加え、ボールミル又はガラスビーズを分散媒として用いる各種のサンドミル例えばダイノミルを用いて分散を行なう。この時ガラスビーズの径が小さければ小さい程微小の分散体が得られる。この時、分散液の温度を一定にコントロールすることで再現性の良い分散結果が得られる。
ここで得られた分散体は、必要に応じて遠心分離やデカンテーションによって粗大の粒子を取り除くことができる。
【００２５】
このようにして得られた顔料を含む着色分散体は、結着樹脂、溶剤、感放射線性化合物と混合され、着色組成物として供せられる。
【００２６】
＜ソルトミリング＞
また、湿式分散の前に、上述の２種以上の顔料顔料（ＰＲ−２４２と一つ以上の赤色顔料または／および黄色顔料）は、同時にソルトミリングにより磨砕されることが特に好ましい。
ソルトミリングは、有機顔料を、水溶性無機塩および水溶性無機塩を実質的に溶解しない水溶性有機溶剤と混合し、この混合物を機械的に混練、摩砕（以下、この工程をソルトミリングと呼ぶ）した後、水溶性無機塩および水溶性有機溶剤とを除去することにより顔料の微細化を行うことであり、顔料メーカーや顔料加工メーカーでは顔料の微細化として公知の方法である。
ソルトミリング時には、水溶性有機溶剤に溶解または一部溶解する可溶性樹脂、あるいは分散剤等を併用することができる。
【００２７】
ソルトミリングについてさらに具体的に説明すると、該方法は有機顔料と水溶性無機塩との混合物に湿潤剤として少量の水溶性有機溶剤を加え、ニーダー等で強く混練した後、この混合物を水中に投入し、ホモジナイザーやハイスピードミキサー等で攪拌しスラリー状とする。次に、このスラリーを濾過、水洗などにより水溶性無機塩と水溶性有機溶剤とを除去し、必要により乾燥することにより、微細化された顔料を得るものである。
【００２８】
また、ソルトミリングにより顔料粒子が磨砕されると、磨砕面は非常に活性が高いため、顔料の種類あるいはソルトミリング条件によっては、顔料の結晶が成長する場合がある。結晶成長を抑え微細化を進めるには、活性な磨砕面に吸着し易いものを併用することが有効である。従って、ソルトミリング時に上記水溶性有機溶剤に少なくとも一部可溶な可溶性樹脂あるいは分散剤を併用することにより、さらに微細でかつ乾燥時の顔料の凝集の少ない処理顔料が得られる。
分散剤としては一般的に顔料分散剤と称される化合物、例えば、界面活性剤、顔料誘導体、樹脂型分散剤などを用いることができる。
【００２９】
また、乾燥時の顔料凝集を防ぐ方法として、上記スラリー中にアルカリ水溶液に溶解したアルカリ可溶性樹脂を添加し、充分攪拌混合した後に塩酸または硫酸等の酸性水溶液で中和してアルカリ可溶性樹脂を顔料に沈着させるか、塩化カルシウムまたは塩化バリウム等の水溶性多価金属塩の水溶液を添加してアルカリ可溶性樹脂を析出させて顔料に沈着さることにより、乾燥凝集を防ぐことも可能である。
【００３０】
本発明においては、このソルトミリングをＰＲ−２４２と他の顔料を混合して同時に行うことにより、ＰＲ−２４２を微細に、且つ安定に分散させることができる。
【００３１】
上記処理に用いる水溶性無機塩は、水溶性であれば特に限定されないが、コストの点から食塩（塩化ナトリウム）を用いるのが好ましい。顔料と水溶性無機塩との比率は、水溶性無機塩の比率が多くなると顔料の微細化効率はよくなるが、顔料の処理量が少なくなるため生産性は低下する。従って、一般的には、顔料１重量部に対して水溶性無機塩が１から２０重量部、好ましくは２から１０重量部程度用いるのがよい。
【００３２】
また、上記湿潤剤は、顔料と水溶性無機塩とが均一な固まりとなるように加えるもので、顔料と水溶性無機塩との配合比にもよるが、通常顔料に対して４０重量％〜４００重量％の範囲の量が用いられる。
【００３３】
湿潤剤としての水溶性有機溶剤は、水溶性でかつ水溶性無機塩を溶解しないものであれば特に限定されないが、ソルトミリング時に温度が上昇し、溶剤が蒸発し易い状態になるため、安全性の点から高沸点溶剤が好ましい。例えば、２−メトキシエタノール、２−ブトキシエタノール、２−（イソペンチルオキシ）エタノール、２−（ヘキシルオキシ）エタノール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、液体ポリエチレングリコール、１−メトキシ−２−プロパノール、１−エトキシ−２−プロパノール、１−エトキシ−２−プロパノール、ジプロピレングリコール、ジプロピレングリコールモノメチルエーテル、ジプロピレングリコールモノエチルエーテル、低分子量ポリプロピレングリコール等が用いられる。
【００３４】
ソルトミリング時に水溶性有機溶剤と併用する可溶性樹脂は、好ましくは室温で固体であり、水不溶性で、かつソルトミリング時の湿潤剤に用いる水溶性有機溶剤に少なくとも一部可溶であることが必要があり、天然樹脂、変性天然樹脂、合成樹脂、天然樹脂で変性された合成樹脂等を用いることができる。乾燥した処理顔料とする場合には、用いる可溶性樹脂は室温で固体であることが好ましい。ただし、二種類以上の樹脂を併用してソルトミリングする場合は、一部液状の樹脂を用いても混合物が室温で固体であれば、処理顔料を乾燥しても問題は生じない。
【００３５】
天然樹脂としてはロジンが代表的であり、変性天然樹脂としては、ロジン誘導体、繊維素誘導体、ゴム誘導体、タンパク誘導体およびそれらのオリゴマーが挙げられる。合成樹脂としては、エポキシ樹脂、アクリル樹脂、マレイン酸樹脂、ブチラール樹脂、ポリエステル樹脂、メラミン樹脂、フェノール樹脂、ポリウレタン樹脂等が挙げられる。天然樹脂で変性された合成樹脂としては、ロジン変性マレイン酸樹脂、ロジン変性フェノール樹脂等が挙げられる。
【００３６】
本発明の着色組成物は、インクジェット用インキやカラーフィルタ用インキとして用いられるばかりでなく、感光性を付与して感光性着色組成物（感光性着色組成物を含めて着色組成物ともいう）とし、カラーフィルタの製造に用いることができる。すなわち、顔料を光重合性あるいは光架橋性の媒体に分散し、パターン露光して、未露光部を現像液で除去することによってカラーフィルタを製造する方法であり、現在広く採用されているものであるが、この方式に用いる場合は、現像液に不溶性の樹脂は現像に悪影響を与えるため、可溶性樹脂の選択にあたっては、このことを考慮しなければならず、この点から可溶性樹脂は現像液に溶解するものが好ましい。現像液としては一般にアルカリ現像液が用いられている。従って、可溶性樹脂としては、アルカリに可溶な（メタ）アクリル酸を含む（メタ）アクリル系樹脂、ロジン系樹脂あるいはマレイン酸系樹脂等を用いることが好ましい。ただし、アルカリ不溶性の樹脂であっても、着色レジスト剤の不揮発分中の２０重量％以下、好ましくは１０重量％以下となるように量を制限すれば、現像性に実質的に影響がない。
【００３７】
本発明においては、湿式分散或いはソルトミリング及び湿式分散によって着色組成物中に分散させた（Ａ）顔料の平均粒子径を０．０１〜０．３μｍとするが、０．０２〜０．３μｍとすることが好ましく、０．０２〜０．２μｍとすることがより好ましい。
顔料の平均粒子サイズは、例えば、遠心透過式粒子サイズ測定機ＣＡＰＡ−７００（堀場製作所）により測定できる。
【００３８】
（Ａ）顔料の着色組成物の全固形成分中の顔料濃度は、５重量％から８０重量％が好ましい。５重量％未満では、１０μｍ以上の膜厚にしなければ色純度が上がらず実用上問題になる場合がある。８０重量％を超えると、非画像部の地汚れや膜残りが生じやすい等の問題が生じる場合がある。好ましくは１０重量％から６０重量％である。
【００３９】
次に、（Ｂ）結着樹脂について説明する。
本発明の着色組成物においては、下記アルカリ可溶性の樹脂、グラフト共重合体を結着樹脂として用いることができる。
これらのアルカリ可溶性の結着樹脂としては、線状有機高分子重合体で、有機溶剤に可溶で、弱アルカリ水溶液で現像できるものが好ましい。このような線状有機高分子重合体としては、側鎖にカルボン酸を有するポリマー、例えば特開昭５９−４４６１５号、特公昭５４−３４３２７号、特公昭５８−１２５７７号、特公昭５４−２５９５７号、特開昭５９−５３８３６号、特開昭５９−７１０４８号明細書に記載されているようなメタクリル酸共重合体、アクリル酸共重合体、イタコン酸共重合体、クロトン酸共重合体、マレイン酸共重合体、部分エステル化マレイン酸共重合体等があり、また同様に側鎖にカルボン酸を有する酸性セルロース誘導体がある。この他に水酸基を有するポリマーに酸無水物を付加させたものなども有用である。特にこれらのなかでベンジル（メタ）アクリレート／（メタ）アクリル酸共重合体やベンジル（メタ）アクリレート／（メタ）アクリル酸／および他のモノマーとの多元共重合体が好適である。この他に水溶性ポリマーとして、２−ヒドロキシエチルメタクリレート、ポリビニールピロリドンやポリエチレンオキサイド、ポリビニールアルコール等も有用である。また硬化皮膜の強度をあげるためにアルコール可溶性ナイロンや２，２−ビス−（４−ヒドロキシフェニル）−プロパンとエピクロルヒドリンのポリエーテルなども有用である。
【００４０】
また、特開平７−１４０６５４号に記載の２−ヒドロキシプロピル（メタ）アクリレート／ポリスチレンマクロモノマー／ベンジルメタクリレート／メタクリル酸共重合体、２−ヒドロキシ−３−フエノキシプロピルアクリレート／ポリメチルメタクリレートマクロモノマー／ベンジルメタクリレート／メタクリル酸共重合体、２−ヒドロキシエチルメタアクリレート／ポリスチレンマクロモノマー／メチルメタクリレート／メタクリル酸共重合体、２−ヒドロキシエチルメタアクリレート／ポリスチレンマクロモノマー／ベンジルメタクリレート／メタクリル酸共重合体なども有用である。
【００４１】
また、結着樹脂と顔料分散剤を兼ねるものとして、特開平１０−２５４１３３号に記載の下記に示すようなグラフト共重合体を用いることができる。
少なくとも、▲１▼下記一般式（IIａ）及び（IIｂ）で示される重合体成分のうちの少なくとも１種を含有する重合体主鎖の、一方の末端のみに下記一般式（Ａ）で示される重合性二重結合基を結合して成る、重量平均分子量３×１０4 以下の一官能性マクロモノマー、▲２▼下記一般式(III）で示されるモノマー▲３▼四級アンモニウム塩モノマー、及び▲４▼下記一般式（IV）で表される無置換又は置換酸アミド基を少なくとも１つ分子中に有するモノマーとから少なくとも成る共重合体。
【００４２】
【化１】
0004428880.tif 000002
【００４３】
〔式（Ａ）中、Ｖ0 は−ＣＯＯ−、−ＯＣＯ−、−ＣＨ2 ＯＣＯ−、−ＣＨ2 ＣＯＯ−、−Ｏ−、−ＳＯ2 −、−ＣＯ−、−ＣＯＮＨＣＯＯ−、−ＣＯＮＨＣＯＮＨ−、−ＣＯＮＨＳＯ2 −、−ＣＯＮ（Ｐ3 ）−、−ＳＯ2 Ｎ（Ｐ3 ）−又は−Ｃ6 Ｈ4 −を表わす（Ｐ3 は、水素原子又は炭化水素基を表わす）。
ｃ1 、ｃ2 は、互いに同じでも異なってもよく、水素原子、ハロゲン原子、シアノ基、炭化水素基、−ＣＯＯ−Ｚ′又は炭化水素を介した−ＣＯＯ−Ｚ′（Ｚ′は水素原子又は置換されてもよい炭化水素基を示す）を表わす。〕
【００４４】
【化２】
0004428880.tif 000003
【００４５】
〔式（IIａ）又は（IIｂ）中、Ｖ1 は、式（Ａ）中のＶ0 と同義である。Ｑ1 は、炭素数１〜１８個の脂肪族基又は炭素数６〜１２個の芳香族基を表わす。ｄ1 、ｄ2 は、互いに同じでも異なってもよく、式（Ａ）中のｃ1 、ｃ2 と同義である。Ｑ0 は−ＣＮ又は−Ｃ6 Ｈ4 −Ｔを表わす。ここでＴは水素原子、ハロゲン原子、炭化水素基、アルコキシ基又は−ＣＯＯＺ″（Ｚ″はアルキル基、アラルキル基又はアリール基を示す）を表わす。〕
【００４６】
【化３】
0004428880.tif 000004
【００４７】
〔式(III）中、Ｖ2は、式（IIａ）中のＶ1と同義である。Ｑ2 は、式（IIａ）中のＱ1 と同義である。ｅ1 、ｅ2 は互いに同じでも異なってもよく、式（Ａ）中のｃ1 、ｃ2 と同義である。〕
【００４８】
【化４】
0004428880.tif 000005
【００４９】
〔式（IV）中、Ｒ1 、Ｒ2 は各々同じでも異なってもよく、水素原子又は炭素数１〜１８個の置換されてもよい炭化水素基を表し、またＲ1 とＲ2 が、−Ｏ−、−Ｓ−、−ＮＲ3 −（ここでＲ3 は水素原子又は炭素数１〜１２個の炭化水素基を表す）を介して互いに結合して環を形成してもよい。〕
【００５０】
また、結着樹脂として、特開平１０−２０４９６号公報に記載の下記ポリマーも用いることができる。そのポリマーは、下記一般式（Ｋ）で示されるモノマーと少なくとも酸性基を有するモノマーとの共重合反応によって得られるポリマーである。
【００５１】
【化５】
0004428880.tif 000006
【００５２】
式（Ｋ）中、Ｒは水素原子又はメチル基を表し、Ｒ1 〜Ｒ5 は各々独立に水素原子、ハロゲン原子、シアノ基、アルキル基又はアリール基を表す。
【００５３】
上記結着樹脂は、好ましくは重量平均分子量が１×１０4 以上の重合体が好ましく、より好ましくは重量平均分子量が２×１０4 〜５×１０5 である。
上記結着樹脂の組成物中の使用量は、組成物中の全固形分に対して０．０１〜６０重量％が好ましく、より好ましくは０．５〜３０重量％である。
【００５４】
本発明の組成物を調製する際に使用する（Ｃ）溶剤としては、エステル類、例えば酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、
【００５５】
３−オキシプロピオン酸メチル、３−オキシプロピオン酸エチルなどの３−オキシプロピオン酸アルキルエステル類；３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、
【００５６】
ピルビン酸メチル、ピルビン酸エチル、ピルビン酸プロピル、アセト酢酸メチル、アセト酢酸エチル、２−オキソブタン酸メチル、２−オキソブタン酸エチル等；エーテル類、例えばジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、
【００５７】
プロピレングリコールメチルエーテルアセテート、プロピレングリコールエチルエーテルアセテート、プロピレングリコールプロピルエーテルアセテート等；ケトン類、例えばメチルエチルケトン、シクロヘキサノン、２−ヘプタノン、３−ヘプタノン等；芳香族炭化水素類、例えばトルエン、キシレシ等が挙げられる。
【００５８】
これらのうち、３−エトキシプロピオン酸メチル、３−エトキシプロピオン酸エチル、エチルセロソルブアセテート、乳酸エチル、ジエチレングリコールジメテルエーテル、酢酸ブチル、３−メトキシプロピオン酸メチル、２−ヘプタノン、シクロヘキサノン、エチルカルビトールアセテート、ブチルカルビトールアセテート、プロピレングリコールメチルエーテルアセテート等が好ましく用いられる。
溶剤は、通常、組成物全量中、２０〜９０重量％の範囲で添加される。
【００５９】
次に、（Ｄ）感放射線性組成物について説明する。
本発明の感放射線性組成物としては、重合性モノマーと光重合開始剤とから少なくとも構成される。
例えば、重合性モノマーとして、
（１）少なくとも１個の付加重合可能なエチレン基を有する、常圧下で１００℃以上の沸点を持つエチレン性不飽和基を持つ化合物、
光重合開始剤として、
（２）ハロメチルオキサジアゾール化合物、ハロメチル−ｓ−トリアジン化合物から選択された少なくとも一つの活性ハロゲン化合物、および３−アリール置換クマリン化合物、及びロフィン２量体
を挙げることができる。
【００６０】
（１）として、少なくとも１個の付加重合可能なエチレン性不飽和基をもち、沸点が常圧で１００℃以上の化合物としては、ポリエチレングリコールモノ（メタ）アクリレート、ポリプロピレングリコールモノ（メタ）アクリレート、フェノキシエチル（メタ）アクリレート、等の単官能のアクリレートやメタアクリレート；ポリエチレングリコールジ（メタ）アクリレート、トリメチロールエタントリ（メタ）アクリレート、ネオペンチルグリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ヘキサンジオール（メタ）アクリレート、トリメチロールプロパントリ（アクリロイルオキシプロピル）エーテル、トリ（アクリロイロキシエチル）イソシアヌレート、グリセリンやトリメチロールエタン等の多官能アルコールにエチレンオキサイドやプロピレンオキサイドを付加させた後（メタ）アクリレート化したもの、特公昭４８−４１７０８号、特公昭５０−６０３４号、特開昭５１−３７１９３号各公報に記載されているようなウレタンアクリレート類、特開昭４８−６４１８３号、特公昭４９−４３１９１号、特公昭５２−３０４９０号各公報に記載されているポリエステルアクリレート類、エポキシ樹脂と（メタ）アクリル酸の反応生成物であるエポキシアクリレート類等の多官能のアクリレートやメタアクリレートをあげることが出来る。更に、日本接着協会誌Ｖol．２０、Ｎo.７、３００〜３０８頁に光硬化性モノマー及びオリゴマーとして紹介されているものも使用できる。
また、下記一般式（Ｂ−１）あるいは（Ｂ−２）で示される化合物も使用することができる。
【００６１】
【化６】
0004428880.tif 000007
【００６２】
（式（Ｂ−１）、（Ｂ−２）中、Ｂは、各々独立に、−（ＣＨ2ＣＨ2Ｏ）−および−（ＣＨ2ＣＨ（ＣＨ3）Ｏ）−のいずれかを表し；Ｘは、各々独立に、アクリロイル基、メタクリロイル基および水素原子のいずれかを表し、しかも、式（Ｂ−１）中、アクリロイル基およびメタクリロイル基の合計は５個または６個であり、式（Ｂ−２）中のそれは３個または４個であり；ｎは，各々独立に０〜６の整数を表し、しかも各ｎの合計は３〜２４であり；ｍは、各々独立に０〜６の整数を表し、しかも各ｍの合計は２〜１６である。）
【００６３】
これらの放射線重合性モノマーまたはオリゴマーは、本発明の組成物が放射線の照射を得て接着性を有する塗膜を形成し得るならば本発明の目的および効果を損なわない範囲で任意の割合で使用できる。使用量は感放射線性組成物の全固形分に対し５〜９０重量％、好ましくは１０〜５０重量％である。
【００６４】
（２）のハロメチルオキサジアゾールやハロメチル−ｓ−トリアジン等の活性ハロゲン化合物としては、特公昭５７−６０９６号公報に記載の下記一般式Ｉで示される２−ハロメチル−５−ビニル−１，３，４−オキサジアゾール化合物が挙げられる。
【００６５】
【化７】
0004428880.tif 000008
【００６６】
ここでＷは、置換された又は無置換のアリール基を、Ｘは水素原子、アルキル基又はアリール基を、Ｙは弗素原子、塩素原子又は臭素原子を、ｎは１〜３の整数を表わす。
具体的な化合物としては、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール等が挙げられる。
ハロメチル−ｓ−トリアジン系化合物の光重合開始剤としては、特公昭５９−１２８１号公報に記載の下記一般式IIに示されるビニル−ハロメチル−ｓ−トリアジン化合物、特開昭５３−１３３４２８号公報に記載の下記一般式IIIに示される２−（ナフト−１−イル）−４，６−ビス−ハロメチル−ｓ−トリアジン化合物及び下記一般式IVに示される４−（ｐ−アミノフェニル）−２，６−ジ−ハロメチル−ｓ−トリアジン化合物が挙げられる。
【００６７】
【化８】
0004428880.tif 000009
【００６８】
ここでＱはＢｒ、Ｃｌを表し、Ｐは−ＣＱ3 ，−ＮＨ2 、−ＮＨＲ、−Ｎ（Ｒ）2 、−ＯＲ（ただしＲはフェニル又はアルキル基）、Ｗは任意に置換された芳香族、複素環式核又は下記一般式IIＡで示されるものである。ここで、Ｚは−Ｏ−又は−Ｓ−である。
【００６９】
【化９】
0004428880.tif 000010
【００７０】
一般式III 中、ＸはＢｒ、Ｃｌを表し、ｍ、ｎは０〜３の整数であり、Ｒは一般式III Ａで示される。Ｒ1 はＨ又はＯＲ（Ｒはアルキル、シクロアルキル、アルケニル、アリール基）、Ｒ2 はＣｌ、Ｂｒ、アルキル、アルケニル、アリール又はアルコキシ基を表す。
【００７１】
【化１０】
0004428880.tif 000011
【００７２】
一般式ＩＶ中、Ｒ1 、Ｒ2 は−Ｈ、アルキル基、置換アルキル基、アリール基、置換アリール基又は下記一般式IVＡ、IVＢで示される。Ｒ3 、Ｒ4 は−Ｈ、ハロゲン原子、アルキル基、アルコキシ基を表す。
【００７３】
【化１１】
0004428880.tif 000012
【００７４】
ここでＲ5 、Ｒ6 、Ｒ7 は各々アルキル基、置換アルキル基、アリール基、置換アリール基を表す。置換アルキル基及び置換アリール基の例としては、フェニル基等のアリール基、ハロゲン原子、アルコキシ基、カルボアルコキシ基、カルボアリールオキシ基、アシル基、ニトロ基、ジアルキルアミノ基、スルホニル誘導体等が挙げられる。Ｘは−Ｃｌ，−Ｂｒを示し、ｍ、ｎは０、１又は２を表す。
【００７５】
Ｒ1 とＲ2 がそれと結合せる窒素原子と共に非金属原子からなる異節環を形成する場合、異節環としては下記に示されるものが挙げられる。
【００７６】
【化１２】
0004428880.tif 000013
【００７７】
一般式IIの具体的な例としては、２，４−ビス（トリクロロメチル）−６−ｐ−メトキシスチリル−ｓ−トリアジン、２，４−ビス（トリクロロメチル）−６−（１−ｐ−ジメチルアミノフェニル−１，３−ブタジエニル）−ｓ−トリアジン、２−トリクロロメチル−４−アミノ−６−ｐ−メトキシスチリル−ｓ−トリアジン等が挙げられる。
【００７８】
一般式IIIの具体的な例としては、２−（ナフト−１−イル）−４，６−ビス−トリクロロメチル−ｓ−トリアジン、２−（４−メトキシ−ナフト−１−イル）−４，６−ビス−トリクロロメチル−ｓ−トリアジン、２−（４−エトキシ−ナフト−１−イル）−４，６−ビス−トリクロロメチル−ｓ−トリアジン、２−（４−ブトキシ−ナフト−１−イル）−４，６−ビス−トリクロロメチル−ｓ−トリアジン、２−〔４−（２−メトキシエチル）−ナフト−１−イル〕−４，６−ビス−トリクロロメチル−ｓ−トリアジン、２−〔４−（２−エトキシエチル）−ナフト−１−イル〕−４，６−ビス−トリクロロメチル−ｓ−トリアジン、２−〔４−（２−ブトキシエチル）−ナフト−１−イル〕−４，６−ビス−トリクロロメチル−ｓ−トリアジン、２−（２−メトキシ−ナフト−１−イル）−４，６−ビス−トリクロロメチル−ｓ−トリアジン、２−（６−メトキシ−５−メチル−ナフト−２−イル）−４，６−ビス−トリクロロメチル−ｓ−トリアジン、２−（６−メトキシ−ナフト−２−イル）−４，６−ビス−トリクロロメチル−ｓ−トリアジン、２−（５−メトキシ−ナフト−１−イル）−４，６−ビス−トリクロロメチル−ｓ−トリアジン、２−（４，７−ジメトキシ−ナフト−１−イル）−４，６−ビス−トリクロロメチル−ｓ−トリアジン、２−（６−エトキシ−ナフト−２−イル）−４，６−ビス−トリクロロメチル−ｓ−トリアジン、２−（４，５−ジメトキシ−ナフト−１−イル）−４，６−ビス−トリクロロメチル−ｓ−トリアジン等が挙げられる。
【００７９】
一般式IVの具体例としては、４−〔ｐ−Ｎ，Ｎ−ジ（エトキシカルボニルメチル）アミノフェニル〕−２，６−ジ（トリクロロメチル）−ｓ−トリアジン、４−〔ｏ−メチル−ｐ−Ｎ，Ｎ−ジ（エトキシカルボニルメチル）アミノフェニル〕−２，６−ジ（トリクロロメチル）−ｓ−トリアジン、４−〔ｐ−Ｎ，Ｎ−ジ（クロロエチル）アミノフェニル〕−２，６−ジ（トリクロロメチル）−ｓ−トリアジン、４−〔ｏ−メチル−ｐ−Ｎ，Ｎ−ジ（クロロエチル）アミノフェニル〕−２，６−ジ（トリクロロメチル）−ｓ−トリアジン、４−（ｐ−Ｎ−クロロエチルアミノフェニル）−２，６−ジ（トリクロロメチル）−ｓ−トリアジン、４−（ｐ−Ｎ−エトキシカルボニルメチルアミノフェニル）−２，６−ジ（トリクロロメチル）−ｓ−トリアジン、４−〔ｐ−Ｎ，Ｎ−ジ（フェニル）アミノフェニル〕−２，６−ジ（トリクロロメチル）−ｓ−トリアジン、４−（ｐ−Ｎ−クロロエチルカルボニルアミノフェニル）−２，６−ジ（トリクロロメチル）−ｓ−トリアジン、４−〔ｐ−Ｎ−（ｐ−メトキシフェニル）カルボニルアミノフェニル〕２，６−ジ（トリクロロメチル）−ｓ−トリアジン、４−〔ｍ−Ｎ，Ｎ−ジ（エトキシカルボニルメチル）アミノフェニル〕−２，６−ジ（トリクロロメチル）−ｓ−トリアジン、４−〔ｍ−ブロモ−ｐ−Ｎ，Ｎ−ジ（エトキシカルボニルメチル）アミノフェニル〕−２，６−ジ（トリクロロメチル）−ｓ−トリアジン、４−〔ｍ−クロロ−ｐ−Ｎ，Ｎ−ジ（エトキシカルボニルメチル）アミノフェニル〕−２，６−ジ（トリクロロメチル）−ｓ−トリアジン、４−〔ｍ−フロロ−ｐ−Ｎ，Ｎ−ジ（エトキシカルボニルメチル）アミノフェニル〕−２，６−ジ（トリクロロメチル）−ｓ−トリアジン、４−〔ｏ−ブロモ−ｐ−Ｎ，Ｎ−ジ（エトキシカルボニルメチル）アミノフェニル〕−２，６−ジ（トリクロロメチル）−ｓ−トリアジン、４−〔ｏ−クロロ−ｐ−Ｎ，Ｎ−ジ（エトキシカルボニルメチル）アミノフェニル−２，６−ジ（トリクロロメチル）−ｓ−トリアジン、４−〔ｏ−フロロ−ｐ−Ｎ，Ｎ−ジ（エトキシカルボニルメチル）アミノフェニル〕−２，６−ジ（トリクロロメチル）−ｓ−トリアジン、４−〔ｏ−ブロモ−ｐ−Ｎ，Ｎ−ジ（クロロエチル）アミノフェニル〕−２，６−ジ（トリクロロメチル）−ｓ−トリアジン、４−〔ｏ−クロロ−ｐ−Ｎ，Ｎ−ジ（クロロエチル）アミノフェニル〕−２，６−ジ（トリクロロメチル）−ｓ−トリアジン、
【００８０】
４−〔ｏ−フロロ−ｐ−Ｎ，Ｎ−ジ（クロロエチル）アミノフェニル〕−２，６−ジ（トリクロロメチル）−ｓ−トリアジン、４−〔ｍ−ブロモ−ｐ−Ｎ，Ｎ−ジ（クロロエチル）アミノフェニル〕−２，６−ジ（トリクロロメチル）−ｓ−トリアジン、４−〔ｍ−クロロ−ｐ−Ｎ，Ｎ−ジ（クロロエチル）アミノフェニル〕−２，６−ジ（トリクロロメチル）−ｓ−トリアジン、４−〔ｍ−フロロ−ｐ−Ｎ，Ｎ−ジ（クロロエチル）アミノフェニル〕−２，６−ジ（トリクロロメチル）−ｓ−トリアジン、４−（ｍ−ブロモ−ｐ−Ｎ−エトキシカルボニルメチルアミノフェニル）−２，６−ジ（トリクロロメチル）−ｓ−トリアジン、４−（ｍ−クロロ−ｐ−Ｎ−エトキシカルボニルメチルアミノフェニル）−２，６−ジ（トリクロロメチル）−ｓ−トリアジン、４−（ｍ−フロロ−ｐ−Ｎ−エトキシカルボニルメチルアミノフェニル）−２，６−ジ（トリクロロメチル）−ｓ−トリアジン、４−（ｏ−ブロモ−ｐ−Ｎ−エトキシカルボニルメチルアミノフェニル）−２，６−ジ（トリクロロメチル）−ｓ−トリアジン、４−（ｏ−クロロ−ｐ−Ｎ−エトキシカルボニルメチルアミノフェニル）−２，６−ジ（トリクロロメチル）−ｓ−トリアジン、４−（ｏ−フロロ−ｐ−Ｎ−エトキシカルボニルメチルアミノフェニル）−２，６−ジ（トリクロロメチル）−ｓ−トリアジン、４−（ｍ−ブロモ−ｐ−Ｎ−クロロエチルアミノフェニル）−２，６−ジ（トリクロロメチル）−ｓ−トリアジン、４−（ｍ−クロロ−ｐ−Ｎ−クロロエチルアミノフェニル）−２，６−ジ（トリクロロメチル）−ｓ−トリアジン、４−（ｍ−フロロ−ｐ−Ｎ−クロロエチルアミノフェニル）−２，６−ジ（トリクロロメチル）−ｓ−トリアジン、４−（ｏ−ブロモ−ｐ−Ｎ−クロロエチルアミノフェニル）−２，６−ジ（トリクロロメチル）−ｓ−トリアジン、４−（ｏ−クロロ−ｐ−Ｎ−クロロエチルアミノフェニル）−２，６−ジ（トリクロロメチル）−ｓ−トリアジン、４−（ｏ−フロロ−ｐ−Ｎ−クロロエチルアミノフェニル）−２，６−ジ（トリクロロメチル）−ｓ−トリアジン、等が挙げられる。
【００８１】
これら開始剤には以下の増感剤を併用することができる。
その具体例として、ベンゾイン、ベンゾインメチルエーテル、ベンゾイン、９−フルオレノン、２−クロロ−９−フルオレノン、２−メチル−９−フルオレノン、９−アントロン、２−ブロモ−９−アントロン、２−エチル−９−アントロン、９，１０−アントラキノン、２−エチル−９，１０−アントラキノン、２−ｔ−ブチル−９，１０−アントラキノン、２，６−ジクロロ−９，１０−アントラキノン、キサントン、２−メチルキサントン、２−メトキシキサントン、２−メトキシキサントン、チオキサントン、ベンジル、ジベンザルアセトン、ｐ−（ジメチルアミノ）フェニルスチリルケトン、ｐ−（ジメチルアミノ）フェニル−ｐ−メチルスチリルケトン、ベンゾフェノン、ｐ−（ジメチルアミノ）ベンゾフェノン（またはミヒラーケトン）、ｐ−（ジエチルアミノ）ベンゾフェノン、ベンゾアントロン等や特公昭５１−４８５１６号公報記載のベンゾチアゾール系化合物が挙げられる。
【００８２】
３−アリール置換クマリン化合物は、下記一般式Ｖで示される化合物を指す。Ｒ8は水素原子、炭素数１〜８個のアルキル基、炭素数６〜１０個のアリール基（好ましくは水素原子、メチル基、エチル基、プロピル基、ブチル基）を、Ｒ9 は水素原子、炭素数１〜８個のアルキル基、炭素数６〜１０個のアリール基、下記一般式ＶＡで示される基（好ましくはメチル基、エチル基、プロピル基、ブチル基、一般式ＶＡで示される基、特に好ましくは一般式ＶＡで示される基）を表す。
Ｒ10、Ｒ11はそれぞれ水素原子、炭素数１〜８個のアルキル基（例えばメチル基、エチル基、プロピル基、ブチル基、オクチル基）、炭素数１〜８個のハロアルキル基（例えばクロロメチル基、フロロメチル基、トリフロロメチル基など）、炭素数１〜８個のアルコキシ基（例えばメトキシ基、エトキシ基、ブトキシ基）、置換されてもよい炭素数６〜１０個のアリール基（例えばフェニル基）、アミノ基、−Ｎ（Ｒ16)(Ｒ17）、ハロゲン（例えば−Ｃｌ、−Ｂｒ，−Ｆ）を表す。好ましくは水素原子、メチル基、エチル基、メトキシ基、フェニル基、−Ｎ（Ｒ16)(Ｒ17）、−Ｃｌである。
【００８３】
Ｒ12は置換されてもよい炭素数６〜１６個のアリール基（例えばフェニル基、ナフチル基、トリル基、クミル基）を表す。置換基としてはアミノ基、−Ｎ（Ｒ16)(Ｒ17）、炭素数１〜８個のアルキル基（例えばメチル基、エチル基、プロピル基、ブチル基、オクチル基）、炭素数１〜８個のハロアルキル基（例えばクロロメチル基、フロロメチル基、トリフロロメチル基など）、炭素数１〜８個のアルコキシ基（例えばメトキシ基、エトキシ基、ブトキシ基）、ヒドロキシ基、シアノ基、ハロゲン（例えば−Ｃｌ、−Ｂｒ，−Ｆ）が挙げられる。
Ｒ13、Ｒ14、Ｒ16、Ｒ17はそれぞれ水素原子、炭素数１〜８個のアルキル基（例えばメチル基、エチル基、プロピル基、ブチル基、オクチル基）を表す。Ｒ13とＲ14及びＲ16とＲ17はまた互いに結合し窒素原子とともに複素環（例えばピペリジン環、ピペラジン環、モルホリン環、ピラゾール環、ジアゾール環、トリアゾール環、ベンゾトリアゾール環等）を形成してもよい。
Ｒ15は水素原子、炭素数１〜８個のアルキル基（例えばメチル基、エチル基、プロピル基、ブチル基、オクチル基）、炭素数１〜８個のアルコキシ基（例えばメトキシ基、エトキシ基、ブトキシ基）、置換されてもよい炭素数６〜１０個のアリール基（例えばフェニル基）、アミノ基、−Ｎ（Ｒ16)(Ｒ17）、ハロゲン（例えば−Ｃｌ、−Ｂｒ，−Ｆ）を表す。
Ｚｂは＝Ｏ、＝Ｓあるいは＝Ｃ（Ｒ18)(Ｒ19）を表す。好ましくは＝Ｏ、＝Ｓ、＝Ｃ（ＣＮ)2であり、特に好ましくは＝Ｏである。
Ｒ18、Ｒ19はそれぞれ、シアノ基、−ＣＯＯＲ20、−ＣＯＲ21を表す。Ｒ20、Ｒ21はそれぞれ炭素数１〜８個のアルキル基（例えばメチル基、エチル基、プロピル基、ブチル基、オクチル基）、炭素数１〜８個のハロアルキル基（例えばクロロメチル基、フロロメチル基、トリフロロメチル基など）、置換されてもよい炭素数６〜１０個のアリール基（例えばフェニル基）を表す。
【００８４】
特に好ましい３−アリール置換クマリン化合物は一般式VIで示される｛（ｓ−トリアジン−２−イル）アミノ｝−３−アリールクマリン化合物類である。
【００８５】
【化１３】
0004428880.tif 000014
【００８６】
ロフィン二量体とは２個のロフィン残基からなる２，４，５−トリフェニルイミダゾリル二量体を意味し、その基本構造を下記に示す。
【００８７】
【化１４】
0004428880.tif 000015
【００８８】
その具体例としては、２−（ｏ−クロルフェニル）−４，５−ジフェニルイミダゾリル二量体、２−（ｏ−フルオロフェニル）−４，５−ジフェニルイミダゾリル二量体、２−（ｏ−メトキシフェニル）−４，５−ジフェニルイミダゾリル二量体、２−（ｐ−メトキシフェニル）−４，５−ジフェニルイミダゾリル二量体、２−（ｐ−ジメトキシフェニル）−４，５−ジフェニルイミダゾリル二量体、２−（２，４−ジメトキシフェニル）−４，５−ジフェニルイミダゾリル二量体、２−（ｐ−メチルメルカプトフェニル）−４，５−ジフェニルイミダゾリル二量体等が挙げられる。
【００８９】
本発明において光重合開始剤としては、下記一般式（Ｃ）〜（Ｈ）、（Ｊ）も使用することができる。
【００９０】
【化１５】
0004428880.tif 000016
【００９１】
式（Ｃ）〜（Ｈ）中、Ｒ1 は各々独立に、水素原子、水酸基、炭素数１〜３個のアルキル基又はアルコキシ基を示し、Ｒ2 及びＲ3 は、各々独立に水素原子又は炭素数１〜３個のアルコキシ基を示し、Ｒ2 あるいはＲ3 のいずれか一方はアルコキシ基であり、Ｒ4 は水素原子、炭素数１〜３個のアルキル基又はアルコキシ基を示し、Ｒ5 及びＲ6 は各々独立に炭素数１〜３個のアルキル基を示し、Ｒ7 は水素原子、水酸基、炭素数１〜３個のアルキル基又はアルコキシ基を示す。Ｔは、下記式、
【００９２】
【化１６】
0004428880.tif 000017
【００９３】
で示される基を示す。ｍは１〜３の整数、ｎは１〜４の整数を示す。
【００９４】
【化１７】
0004428880.tif 000018
【００９５】
式（Ｊ）中、ｎは１または２であり、
Ａｒ1 はｎが１のときフェニル基または塩素原子、臭素原子、ヒドロキシ基、−ＳＲ9 、−Ｒ10、−ＯＲ10、−ＳＲ10、−ＳＯ2Ｒ10、−Ｓ−フェニル、−Ｏ−フェニルもしくはモルホリノ基で置換されたフェニル基を表わし（Ｒ10は炭素原子数１ないし９のアルキル基を表す）、Ａｒ1 はｎが２のとき、フェニレン−Ｔ−フェニレン基（Ｔは−Ｏ−、−Ｓ−または−ＣＨ2 −を表わす）を表わす。Ｒ9 は水素原子、置換基を有していてもよい炭素原子数１ないし１２のアルキル基、炭素原子数３ないし６のアルケニル基、シクロヘキシル基、フェニルアルキル基、フェニルヒドロキシアルキル基、置換基を有していてもよいフェニル基、トリル基、−ＣＨ2 −ＣＨ2 ＯＨ、−ＣＨ2 ＣＨ2 −ＯＯＣ−ＣＨ＝ＣＨ2 、−ＣＨ2 −ＣＯＯＲ11（Ｒ11は炭素原子数１ないし９のアルキル基を表す）、−ＣＨ2 ＣＨ2 −ＣＯＯＲ12（Ｒ12は炭素原子数１ないし４のアルキル基を表す）、
【００９６】
【化１８】
0004428880.tif 000019
【００９７】
を表し、
Ｒ1 、Ｒ2 は同じでも異なってもよく、−ＣＯＯＲ12（Ｒ12は前記と同義である）で置換されうる炭素原子数１ないし８のアルキル基、または炭素原子数７ないし９のフェニルアルキル基を表わし、またＲ1 とＲ2 は一緒になって炭素原子数４ないし６のアルキレン基を表わしてもよい、
Ｘはモルホリノ基、−Ｎ（Ｒ4 ）（Ｒ5 ）、−ＯＲ6 もしくは−Ｏ−Ｓｉ（Ｒ7)( Ｒ8 ）2 を表わし、
Ｒ4、Ｒ5は同じでも異なってもよく、炭素原子数１ないし１２のアルキル基、−ＯＲ10で置換された炭素原子数２ないし４のアルキル基、またはアリル基を表わし、Ｒ4 とＲ5 は一緒になって、−Ｏ−、−ＮＨ−もしくは−Ｎ（Ｒ10）−を介していてもよい炭素原子数４ないし５のアルキレン基を表わし、
Ｒ6 は水素原子、炭素原子数１ないし１２のアルキル基、アリル基、または炭素原子数７ないし９のフェニルアルキル基を表わし、
Ｒ7 とＲ8 は同じでも異なってもよく、炭素原子数１ないし４のアルキル基またはフェニル基を表わす。
【００９８】
本発明では、以上の開始剤の他に他の公知のものも使用することができる。
米国特許第２，３６７，６６０号明細書に開示されているビシナールポリケトルアルドニル化合物、米国特許第２，３６７，６６１号および第２，３６７，６７０号明細書に開示されているα−カルボニル化合物、米国特許第２，４４８，８２８号明細書に開示されているアシロインエーテル、米国特許第２，７２２，５１２号明細書に開示されているα−炭化水素で置換された芳香族アシロイン化合物、米国特許第３，０４６，１２７号および第２，９５１，７５８号明細書に開示されている多核キノン化合物、米国特許第３，５４９，３６７号明細書に開示されているトリアリルイミダゾールダイマー／ｐ−アミノフェニルケトンの組合せ、特公昭５１−４８５１６号公報に開示されているベンゾチアゾール系化合物／トリハロメチール−ｓ−トリアジン系化合物。
【００９９】
開始剤の使用量はモノマー固形分に対し、０．０１重量％〜５０重量％、好ましくは１重量％〜２０重量％である。開始剤の使用量が０．０１重量％より少ないと重合が進み難く、また、５０重量％を超えると重合率は大きくなるが分子量が低くなり膜強度が弱くなる。
【０１００】
本発明の組成物には、必要に応じて各種添加物、例えば充填剤、上記以外の高分子化合物、界面活性剤、密着促進剤、酸化防止剤、紫外線吸収剤、凝集防止剤等を配合することかできる。
【０１０１】
これらの添加物の具体例としては、ガラス、アルミナ等の充填剤；ポリビニルアルコール、ポリアクリル酸、ポリエチレングリコールモノアルキルエーテル、ポリフロロアルキルアクリレート等のバインダーポリマー（Ａ）以外の高分子化合物；ノニオン系、カチオン系、アニオン系等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤：２−（３−ｔ−ブチル−５−メチル−２−ヒドロキシフェニル）−５−クロロベンゾトリアゾール、アルコキシベンゾフェノン等の紫外線吸収剤；およびポリアクリル酸ナトリウム等の凝集防止剤を挙げることができる。
【０１０２】
また、放射線未照射部のアルカリ溶解性を促進し、本発明の組成物の現像性の更なる向上を図る場合には、本発明の組成物に有機カルボン酸、好ましくは分子量１０００以下の低分子量有機カルボン酸の添加を行うことができる。具体的には、例えばギ酸、酢酸、プロピオン酸、酪酸、吉草酸、ピバル酸、カプロン酸、ジエチル酢酸、エナント酸、カプリル酸等の脂肪族モノカルボン酸；シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シトラコン酸等の脂肪族ジカルボン酸；トリカルバリル酸、アコニット酸、カンホロン酸等の脂肪族トリカルボン酸；安息香酸、トルイル酸、クミン酸、ヘメリト酸、メシチレン酸等の芳香族モノカルボン酸；フタル酸、イソフタル酸、テレフタル酸、トリメリト酸、トリメシン酸、メロファン酸、ピロメリト酸等の芳香族ポリカルボン酸；フェニル酢酸、ヒドロアトロパ酸、ヒドロケイ皮酸、マンデル酸、フェニルコハク酸、アトロパ酸、ケイ皮酸、ケイ皮酸メチル、ケイ皮酸ベンジル、シンナミリデン酢酸、クマル酸、ウンベル酸等のその他のカルボン酸が挙げられる。
【０１０３】
本発明では必ずしも必要ではないが、顔料の分散性を向上させる分散剤を添加することができる。これらの分散剤としては、多くの種類の分散剤が用いられるが、例えば、フタロシアニン誘導体（市販品ＥＦＫＡ−７４５（森下産業製））；オルガノシロキサンポリマーＫＰ３４１（信越化学工業製）、（メタ）アクリル酸系（共）重合体ポリフローＮo.７５、Ｎo.９０、Ｎo.９５（共栄社油脂化学工業製）、Ｗ００１（裕商製）等のカチオン系界面活性剤；ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等のノニオン系界面活性剤；エフトップＥＦ３０１、ＥＦ３０３、ＥＦ３５２（新秋田化成製）、メガファックＦ１７１、Ｆ１７２、Ｆ１７３（大日本インキ製）、フロラードＦＣ４３０、ＦＣ４３１（住友スリーエム製）、アサヒガードＡＧ７１０、サーフロンＳ３８２、ＳＣ−１０１、ＳＣ−１０２、ＳＣ−１０３、ＳＣ−１０４、ＳＣ−１０５、ＳＣ−１０６８（旭硝子製）等のフッ素系界面活性剤；Ｗ００４、Ｗ００５、Ｗ０１７（裕商製）等のアニオン系界面活性剤；ＥＦＫＡ−４６、ＥＦＫＡ−４７、ＥＦＫＡ−４７ＥＡ、ＥＦＫＡポリマー１００、ＥＦＫＡポリマー４００、ＥＦＫＡポリマー４０１、ＥＦＫＡポリマー４５０（以上森下産業製）、ディスパースエイド６、ディスパースエイド８、ディスパースエイド１５、ディスパースエイド９１００（サンノプコ製）等の高分子分散剤；ソルスパース３０００、５０００、９０００、１２０００、１３２４０、１３９４０、１７０００、２００００、２４０００、２６０００、２８０００などの各種ソルスパース分散剤（ゼネカ株式会社製）；その他イソネットＳ−２０（三洋化成製）が挙げられる。
【０１０４】
これらの分散剤は、単独で用いてもよくまた２種以上組み合わせて用いてもよい。このような分散剤は、顔料分散液中に、通常顔料１００重量部に対して０．１〜５０重量部の量で用いられる。
本発明の感放射線性組成物には以上の他に、更に、熱重合防止剤を加えておくことが好ましく、例えば、ハイドロキノン、ｐ−メトキシフェノール、ジ−ｔ−ブチル−ｐ−クレゾール、ピロガロール、ｔ−ブチルカテコール、ベンゾキノン、４，４′−チオビス（３−メチル−６−ｔ−ブチルフェノール）、２，２′−メチレンビス（４−メチル−６−ｔ−ブチルフェノール）、２−メルカプトベンゾイミダゾール等が有用である。
【０１０５】
本発明に係わる着色組成物は、前記の（Ａ）顔料、（Ｂ）結着樹脂および（Ｃ）溶剤を含有するものであり、インクジェット用インキ、カラーフィルタ用インキとして使用することができる。
【０１０６】
本発明に係わる感光性着色組成物は、前記の（Ａ）顔料、（Ｂ）結着樹脂、（Ｃ）溶剤および（Ｄ）感放射線性組成物を含有するものであり、カラーフィルタを作製する際に使用することができる。
【０１０７】
本発明の感光性着色組成物は、基板に回転塗布、流延塗布、ロール塗布等の塗布方法により塗布して感光性組成物層を形成し、所定のマスクパターンを介して露光し、現像液で現像することによって、着色されたパターンを形成する。この際に使用される放射線としては、特にｇ線、ｉ線等の紫外線が好ましく用いられる。
【０１０８】
基板としては、例えば液晶表示素子等に用いられるソーダガラス、パイレックスガラス、石英ガラスおよびこれらに透明導電膜を付着させたものや、固体撮像素子等に用いられる光電変換素子基板、例えばシリコン基板等が挙げられる。これらの基板は、一般的には各画素を隔離するブラックストライプが形成されている。
【０１０９】
現像液としては、本発明の感光性着色組成物を溶解し、一方放射線照射部を溶解しない組成物であればいかなるものも用いることができる。具体的には種々の有機溶剤の組み合わせやアルカリ性の水溶液を用いることができる。
有機溶剤としては、本発明の組成物を調整する際に使用される前述の溶剤が挙げられる。
【０１１０】
アルカリとしては、例えば、水酸化ナトリウム、水酸化カリウム、炭酸ナトリウム，硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、１，８−ジアザビシクロ−〔５，４，０〕−７−ウンデセン等のアルカリ性化合物を、濃度が０．００１〜１０重量％、好ましくは０．０１〜１重量％となるように溶解したアルカリ性水溶液が使用される。なお、このようなアルカリ性水溶液からなる現像液を使用した場合には、一般に、現像後、水で洗浄する。
【０１１１】
【実施例】
以下、実施例及び比較例をあげて本発明を具体的に説明する。なお、文中、部とあるのは、重量部である。
分散液１
ＰＲ−２４２単独分散液の調製
・ＰＲ−２４２                                                １００部
・ベンジルメタクリレート／メタクリル酸／2-ヒドロキシエチルメタクリレート
（５０／２５／２５モル比、重量平均分子量（２０，０００）    ５０部
・シクロヘキサノン                                              ５０部
・プロピレングリコールモノメチルエーテルアセテート            １５０部
を３本ロールミルで混練した。
得られた混練物を粉砕した後、顔料濃度が１３wt％になるようにプロピレングリコールモノメチルエーテルアセテートを加え、顔料分散剤としてディスパーエイド１６３（ビックケミー社製顔料分散剤）を顔料に対し１０ｗｔ％を添加しビーズミル（ダイノミル：シンマルエンタープライゼス社製分散機）で分散した。ここで得られた分散液を室内に３日放置した後の分散状況と遠心透過式による平均粒子径を測定した。表１に結果を示す。
【０１１２】
分散液２〜６
各種顔料の単独分散液の調製
ＰＲ−２４２を各種顔料に置き換え、分散剤をＥＦＫＡ−４６（ＥＦＫＡ社製顔料分散剤）にした以外は同様にして各種顔料の分散液を調製した。
上記と同様にして分散状況と平均粒子経を測定した。結果を表１に示す。
【０１１３】
【表１】
0004428880.tif 000020
【０１１４】
○：分散直後と分散後の粘度変化が殆ど観察されない。粘度測定値の変化が２倍未満の変化
○△：分散直後と分散後の粘度変化が少ない。粘度測定値の変化が２倍から５倍未満の変化
×：分散直後と分散後の粘度変化が大きいか固まってしまう場合。粘度測定値の変化が５倍以上の変化
【０１１５】
実施例１
＜ソルトミリング＞
ＰＲ-２４２  ５０部、ＰＲ-２５４  ５０部、塩化ナトリウム１０００部、及びジエチレングリコール１５０部をニーダーに仕込、内容物温度を４０〜５０℃に保ちながら１０時間摩砕処理を行った。得られた内容物を７５℃に加温した２５００部の２．２％硫酸水溶液中に投入して２時間の撹拌処理を行った後、濾過、水洗をして塩化ナトリウム、ジエチレングリコールを除去し、更に７５℃の熱風乾燥機中で２０時間乾燥処理を加えることでＰＲ-２４２とＰＲ-２５４の混合顔料を得た。
【０１１６】
＜湿式分散＞
・上記混合顔料                                               １００部
・ベンジルメタクリレート／メタクリル酸／２-ヒドロキシエチルメタクリレート
（５０／２５／２５モル比、重量平均分子量（２０，０００）   ７０部
・シクロヘキサノン                                           １３０部
・プロピレングリコールモノメチルエーテルアセテート           １４０部
を３本ロールミルで混練した。
【０１１７】
得られた混練物を粉砕した後、顔料濃度が１５wt％になるようにプロピレングリコールモノメチルエーテルアセテートを加え、顔料分散剤としてディスパーエイド１６３（ビックケミー社製顔料分散剤）およびＥＦＫＡ−４６（ＥＦＫＡ社製顔料分散剤）を顔料に対し各々１０ｗｔ％添加しビーズミル（ダイノミル：シンマルエンタープライゼス社製分散機）で分散して着色組成物を製造した。
ここで得られた着色組成物を室内に３日放置した後の分散状況と遠心透過式による平均粒子径を測定した。表２に結果を示す。
【０１１８】
実施例２〜９（但し、実施例４、６及び７は、参考例である。）
実施例１における顔料を表２に示した顔料に変更した以外は同様にして、混合顔料を分散させた着色組成物を製造した。得られた着色組成物の評価結果を表２に示す。
使用した顔料：
ＰＲ−２４２（ Sandorin Scarlet 4RF、クラリアント（Clariant）社製）
ＰＲ−２５４（CROMOPHTAL  DPP  Ｒｅｄ  ＢＰ、チバ・スペシャルティー社製）
ＰＲ−１７７（Cromophtal Red A2B”、チバ・スペシャルティ・ケミカルズ社製）
ＰＹ−１３９（Paliotol Yellow D1819、 ビーエーエスエフ（BASF）社製）
ＰＹ−１５０（Bayplast  Yellow  5GN01、BAYER社製）
ＰＹ−１３８（Paliotol  Yellow  D0960ビーエーエスエフ（BASF）社製）
【０１１９】
【表２】
0004428880.tif 000021
【０１２０】
○：分散直後と分散後の粘度変化が殆ど観察されない。粘度測定値の変化が２倍未満の変化
○△：分散直後と分散後の粘度変化が少ない。粘度測定値の変化が２倍から５倍未満の変化
×：分散直後と分散後の粘度変化が大きいか固まってしまう場合。粘度測定値の変化が５倍以上の変化
【０１２１】
比較例１〜７
前記ＰＲ−２４２単独分散液（分散液１）と各種顔料単独分散液（分散液２〜６）とを単に混合した場合の結果を表３に示す。
【０１２２】
【表３】
0004428880.tif 000022
【０１２３】
○：分散直後と分散後の粘度変化が殆ど観察されない。粘度測定値の変化が２倍未満の変化
○△：分散直後と分散後の粘度変化が少ない。粘度測定値の変化が２倍から５倍未満の変化
×：分散直後と分散後の粘度変化が大きいか固まってしまう場合。粘度測定値の変化が５倍以上の変化
【０１２４】
以上の結果から、ＰＲ−２４２と他の顔料を湿式分散時に共存させ分散を行うと、微細化分散が可能でかつ分散後の粘度変化が少ない分散液が調製できることが明らかである。
これに対して、ＰＲ−２４２の単独分散液と他の顔料の単独分散液を単に混合するだけでは、ＰＲ−２４２の分散の悪さに引きずられた結果しか得られない。
【０１２５】
実施例１０
実施例１の着色組成物を用いて、下記の感光性着色組成物を作製し、カラーフィルター用ガラス基板に膜厚が１．７μｍとなるように塗布した。２．５ｋｗの超高圧水銀灯を使用しマスクを通して１００ｍｊ／ｃｍ2の露光量で照射した後、０．２５重量％の炭酸ナトリウム水溶液で２５℃３０秒現像したところ、赤色顔料として、ＰＲ−２４２を使用することにより、明度の向上した赤画像を得ることができた。
【０１２６】
感光性着色組成物
・実施例１の着色組成物                                      ３００部
・ペンタエリスリトールテトラアクリレート                      ４０部
・４−｛ｏ−ブロモ−ｐ−Ｎ，Ｎ−ジ（エトキシカルボニル）    ０．６部
アミノフェニル｝２，６−ジ（トリクロロメチル）−Ｓ−
トリアジン
・イルガキュア９０７                                        ０．８部
・ハイドロキノンモノメチルエーテル                        ０．０２部
・プロピレングリコールモノメチルエーテルアセテート          １００部
【０１２７】
【発明の効果】
本発明に係わる着色組成物は、顔料が微細化されて安定に分散しており、粘度変化が少なく、明度が高いため、インクジェット用インキ及びカラーフィルター用感光性組成物として好適に用いることができる。